(57)【要約】特異性を有する酵素を含む塗装調合物であり、この酵素は塗装調合物の塗布された表面塗装では不活性化されており、その後の表面塗装の除去を促進するために塗布されたアプリケーター液により、特異的に活性化される。アプリケーターが表面塗装に塗布されるとき、上記酵素は、例えばトリグリセロール分子の１，３位のエステル結合を切断することにより、塗料もしくは表面塗装中の結合剤の加水分解を触媒する。これにより、下層面を傷つけるもしくは影響を与えることなく、容易でかつ迅速な塗装の除去が実現することができる。本発明は一般目的の塗装除去、あるいは、不必要な落書きの洗浄又は除去に用いられる。【特許請求の範囲】
【請求項１】
塗装調合物であって、
アルキド樹脂、油、セルロース、アクリルのうち１つ又はそれ以上の結合剤に基づく表面塗料と、
上記結合剤のうち１つあるいはそれ以上に対して特異的な酵素とを備え、
上記塗装調合物の沈着物又は表面塗装層の除去を後に促進する必要があるとき、上記酵素が活性化又は触媒反応されるように適用されていることを特徴とする塗装調合物。
【請求項２】
未塗装の及び以前塗装された面に透明シーラー塗料を提供するように適合され、
アルキド樹脂、油、セルロース、アクリルのうち１つ又はそれ以上の結合剤に基づく透明表面塗料と、
上記結合剤のうち１つあるいはそれ以上に対して特異的な酵素とを共に備えることを特徴とする請求項１に記載の塗装調合物。
【請求項３】
上記塗装調合物を組成するもしくは塗装調合物に基づかれた表面塗装または沈着物に対して、落書きの除去または一般的な塗料の除去を促進するように適合されることを特徴とする請求項１又は２に記載の塗装調合物。
【請求項４】
上記酵素は、ケミカルアブストラクトレジストリーによりリパーゼ，トリオシルグリコーゼ，ＣＡＳ（商標登録） ＮＯ ９００１−６２−１として分類されているリパーゼ酵素であることを特徴とする請求項１から３のうちいずれか１項に記載の塗装調合物。
【請求項５】
上記酵素は、国際生化学連合により、ＥＣ３．１．１．３として分類されていることを特徴とする請求項１から４のうちいずれか１項に記載の塗装調合物。
【請求項６】
リパーゼ酵素は、サーモマイセスラヌギノシス（Ｔｈｅｒｍｏｍｙｃｅｓ ｌａｎｕｇｉｎｏｓｕｓ）微生物由来であり、
理論上１００ＫＬＵ／ｇの活性を有する、遺伝的に改変されたアスペルギルスオリゼ（Ａｓｐｅｒｇｉｌｌｕｓ ｏｒｙｚａｅ）の通気攪拌発酵により産生されることを特徴とする請求項４に記載の塗装調合物。
【請求項７】
１００ＫＬＵ／ｇのリパーゼ活性は、次の条件：基質トリブチリン、温度３０℃及びｐＨ７．０での分析基準との比較により決定されることを特徴とする請求項６に記載の塗装調合物。
【請求項８】
上記酵素が溶解性のポリオキシエチレン（２０）オレイルエーテル非イオン性界面活性剤材料の規定された容量と混合されていることを特徴とする請求項１から７のうちいずれか１項に記載の塗装調合物。
【請求項９】
予め混合された酵素及びポリオキシエチレン（２０）オレイルエーテルが炭化水素液とさらに混合されていることを特徴とする請求項１から８のうちいずれか１項に記載の塗装調合物。
【請求項１０】
炭化水素液が芳香族、脂肪族、あるいは、芳香族及び脂肪族両方の炭化水素液であることを特徴とする請求項１０に記載の塗装調合物。
【請求項１１】
酵素を含む混合液が、いくつかの混合された長鎖モノカルボン酸のグリセロールエステル（トリグリセロール）を含む、アルキド樹脂、油、エナメルまたはいくつかの塗料調製液と混合されることを特徴とする請求項１から１０のうちいずれか１項に記載の塗装調合物。
【請求項１２】
酵素混合液は、さらにアルキド樹脂の塗料と混合され、
上記アルキド樹脂が、乾性のオイル重合剤でもって、二価または多価アルコールと無水フタル酸といった多塩基酸との縮合及び重合によって生成されることを特徴とする請求項１から１１のうちいずれか１項に記載の塗装調合物。
【請求項１３】
上記酵素は、リパーゼ酵素であることであることを特徴とする請求項１から１２のうちいずれか１項に記載の塗装調合物。
【請求項１４】
上記リパーゼ酵素は、リゾムコールミエヘイ（Ｒｈｉｚｏｍｕｃｏｒ ｍｉｅｈｅｉ）由来であり、通気攪拌発酵により産生されることを特徴とする請求項１３に記載の塗装調合物。
【請求項１５】
酵素は、次のタイプ：プロテアーゼ、アミラーゼ、セルラーゼ及びヘミセルラーゼのうち１つもしくはそれ以上を有する非リパーゼタイプであることを特徴とする請求項１から１２のうちいずれか１項に記載の塗装調合物。
【請求項１６】
上記酵素は、セルラーゼもしくはヘミセルラーゼ酵素、または、その両方の組み合わせであることを特徴とする透明な請求項１から１５のうちいずれか１項に記載の塗装調合物。
【請求項１７】
請求項１から１６のうちいずれか１項に記載の塗装調合物による沈着物又は表面塗装の除去方法であって、
上記方法は、上記沈着物又は表面塗装に、特別活性化剤を含むさらなる塗料を塗布する工程を有し、
上記活性化剤は酵素の触媒反応、及び、その後の表面塗装に存在するトリグリセロール分子の１，３位エステル結合の加水分解を促進し、これにより、表面塗装が割れ落ち、崩れることを特徴とする沈着物又は表面塗装の除去方法。
【請求項１８】
活性化剤は、脱塩水と、５０〜６０ｇ／ｌの次亜塩素酸ナトリウムと、１０ｇ／ｌの水酸化ナトリウムと、０．３５のキサノモナスカペストストリス（Ｘａｎｔｈｏｍｏｎａｓ ｃａｐｅｓｔｒｉｓ）由来のキサンタンガムとの混合物を含むことを特徴とする請求項１７に記載の方法。
【請求項１９】
活性化剤処理された表面がさらに吸引設備装置により処理され、
上記装置はその場で温水か熱水をつくり、ブラシもしくはブラシのない動作を行いながら上記表面塗装の破片を備えられた容器の中へ吸引することを特徴とする請求項１７又は１８に記載の方法。
【請求項２０】
塗装調合物の後の表面塗装の除去を促進する酵素を含む塗装調合物の調製方法であって、
上記方法は、酵素を、予め約６５°に加熱した非イオン界面活性剤と混合する工程と、
上記混合液を急冷した後、炭化水素液を添加する工程と、
その後、疎水性の塗料組成物に上記の急冷した混合液を添加する工程と
塗装調合物と同等の混合液を提供するため最後に混合する工程とを含む塗装調合物の調製方法。
【発明の詳細な説明】
［発明の分野］
本発明は、固有の除去因子（ｒｅｍｏｖａｌ ｆａｃｔｏｒ）あるいは組成成分を有する塗料（ｐａｉｎｔ）、または、表面塗装（ｓｕｒｆａｃｅ ｃｏａｔｉｎｇ）の調合物（ｆｏｒｍｕｌａｔｉｏｎ）に関する。さらに明確には、本発明は、アルキド（ａｌｋｙｄ）及び油性の塗料に含有するための酵素調製液、及び、特に塗装、とりわけ落書き（ｇｒａｆｆｉｔｉ）の除去のために、設計された速効性の除去活性化剤のアプリケーター（ａｐｐｌｉｃａｔｏｒ）に関する。本発明は一般目的の塗装又は表面塗装に用いることができる。
【０００１】
本発明は、概して、しばしばエナメル塗料（ｅｎａｍｅｌ ｐａｉｎｔｓ）と称される、アルキド樹脂又は油性の塗料に関する。上記エナメル塗料は、塗装調合物の塗布された表面塗装では不活性化のままであるが、その次に塗布されるアプリケーター液により特異的に活性化される酵素（ｅｎｚｙｍｅｓ）を含む。特異的酵素を含むこと及びアプリケーターの設計は新規性を有し、本発明における必須の部分を成す。アプリケーターがリパーゼ（ｌｉｐａｓｅ）酵素を含む、仕上げ塗りされた表面に塗布されるとき、上記酵素は、トリグリセロール（ｔｒｉｇｌｙｃｅｒｉｄｅ）分子の１，３位のエステル結合を切断することにより、塗料あるいは表面塗装における油脂結合剤（ｏｉｌ ｂｉｎｄｅｒ）の加水分解を触媒する。これにより、下層表面を全く傷つけず、あるいは、影響を与えずに、たやすくかつ迅速に塗装を除去することができる。
【０００２】
本発明は、また、塗料へ含有するための酵素調製液の生成方法、及び、速効性の活性化材除去アプリケーターの調製に関する。
【０００３】
［発明の背景］
落書きは、通常、「スプレーカン（ｓｐｒａｙ−ｃａｎ）」の噴霧器塗料の方法により、公的及びそれ以外の建物に塗布されている。上記の塗料は、速く乾くように設計された、アルキド樹脂の及び／あるいは油性の塗料、また油性のエナメルである。迅速に乾く光沢仕上げ（ｇｌｏｓｓ ｆｉｎｉｓｈ）が必要とされる拾い塗り（ｔｏｕｃｈ−ｕｐ）や短時間での仕事の塗布において、上記塗料の合理的な使用は最も役に立つ。「ヒットアンドラン（ｈｉｔ ａｎｄ ｒｕｎ）」、いわゆる落書き芸術の世界では、上記塗料は最も一般的に用いられる塗料である。
【０００４】
従来の落書き塗装の除去方法は、通常、落書きが塗装されているところの表面塗装の基部を除去もしくは傷つけることである。本発明は特に落書き塗装のみを除去するように設計されている。世界中で、落書き除去に費やす費用は市当局（ｍｕｎｉｃｉｐａｌ ａｕｔｈｏｒｉｔｉｅｓ）により様々に見積もられ、一年に数億ドルとなる。多くの国々では、油性のエナメルスプレー（噴霧器）型の塗料カン販売を除く要求が非常に強い。
【０００５】
現在のところオーストラリアでは、上述したような塗料の販売を禁止する運動は塗料産業の自発的な率先した行動により打開されている。自発的な率先した行動はまた塗料カンに次のように警告するラベルを記載することをも含んでいる。「重要：私有財産を傷つけるためにこの噴霧器の故意での誤用は罪になります。」
本発明の背景を十分に理解するために、塗料生成物及び酵素による触媒作用を理解することは重要である。
【０００６】
酵素は触媒活性を有するタンパクである。この触媒活性は、酵素の特異性を定義する限られた一連の反応に制限される。本発明は、油性もしくはアルキド油性を基本とした塗料もしくは表面塗装の中に、特異性を有する水溶性の酵素調製液を配することにある。本発明は、上記酵素を油性の塗料に混合することができる、酵素の担体システム（ｃａｒｒｉｅｒ ｓｙｓｔｅｍ）の設計を提供する。このことについては後述する。
【０００７】
塗料に関する簡潔な説明を次に示す。さらに完全な説明は、全国塗料連盟（Ｎａｔｉｏｎａｌ Ｐａｉｎｔ， Ｖａｎｉｓｈ ａｎｄ Ｌａｃｑｕｅｒ Ａｓｓｏｃｉａｔｉｏｎ）、米国ワシントンＤ．Ｃ２００３６、Ｒ．Ｉ通り１５００、もしくは、「塗料と表面塗装（Ｐａｉｎｔｓ ａｎｄ Ｓｕｒｆａｃｅ Ｃｏａｔｉｎｇ）」、理論と実践第２巻（Ｔｈｅｏｒｙ ａｎｄ Ｐｒａｃｔｉｃｅ Ｓｅｃｏｎｄ Ｅｄｉｔｉｏｎ）、Ｒ．Ｌａｍｂｏｕｒｎｅ及びＴ．Ａ．Ｓｔｒｉｖｅｎｓにより編集、ウッドヘッド出版（Ｗｏｏｄｈｅａｄ Ｐｕｂｌｉｓｈｉｎｇ Ｌｔｄ）により出版、英国、ケンブリッジＣＢ１６ＡＨ、アビントン、アビントンホール、１９９９より得られる。
【０００８】
塗料は、様々な粘性を有する一様に拡散された混合物であり、（１）乾性油、合成樹脂または、結合剤（ＢＩＮＤＥＲ）と呼ばれるその他の塗膜構成要素（２）溶媒（ＳＯＬＶＥＮＴ）、または薄め液（ＴＨＩＮＮＥＲ），（３）有機物または非有機物の色素（ＰＩＧＭＥＮＴ）を含有する。結合剤及び溶媒は併せてベヒクル（ＶＥＨＩＣＬＥ）と呼ばれる。塗料は、表面を保護する、及び装飾を提供するために使用される。
【０００９】
本発明は、特別に調製された酵素混合液を、結合剤として油脂及び／またはアルキド樹脂を含む塗料の中に配する。塗料の調製に用いられる油脂及びアルキド樹脂の特徴をより多く理解することもまた役に立つ。当業者は、塗料の製造に用いられる油脂及びアルキド樹脂に関して、十分に広範な理解を持つだろう。
【００１０】
植物性油及び植物性油の脂肪酸は、再生できる資源として手に入れることができることから、表面塗料において重要な役割を演じ続けている。
【００１１】
油脂は、混合された、脂肪酸と呼ばれる長鎖のモノカルボン酸のグリセロールエステルである。炭素の長さ（Ｃａｒｂｏｎ ｌｅｎｇｔｈ）は、一般的にＣ１８油脂が用いられ、上記Ｃ１８油脂は、亜麻仁油（Ｌｉｎｓｅｅｄ ｏｉｌ）、大豆油（Ｓｏｙａ Ｂｅａｎ ｏｉｌ）、ココナッツ油（Ｃｏｃｏｎｕｔ ｏｉｌ）、及び「トール油」（Ｔａｌｌ Ｏｉｌ）を含む。油は、乾性、半乾性、あるいは無乾性に分類される。表１．０は表面塗装に用いられる主要な油脂の典型的な組成を示す。
【００１２】
【表１】
2004506089.tif 000002
【００１３】
亜麻仁油は、重合した不飽和のリノール酸（ｌｉｎｏｌｅｉｃ）及びリノレン（ｌｉｎｏｌｅｎｉｃ）酸を６０％以上含む好適な乾性油である。
【００１４】
アルキド樹脂は通常、乾性のオイル重合調整剤を用いて、二価もしくは多価アルコールと無水フタル酸といった多塩基酸との縮合及び重合によって生成される。これらの樹脂は、長油性アルキド樹脂（ｌｏｎｇ ｏｉｌ ａｌｋｙｄｓ）（６０％油脂）、中油脂性アルキド樹脂（ｍｅｄｉｕｍ ｏｉｌ ａｌｋｙｄｓ）（４０％油脂）、短油性アルキド樹脂（ｓｈｏｒｔ ｏｉｌ ａｌｋｙｄｓ）（４０％未満の油脂）として示されている。特に、触媒の存在下でのモノグリセロールの生成において、グリセロールと油脂との反応は完全には進行せず、分子種（ｓｐｅｃｉｅｓ）の化学平衡の分布（ｅｑｕｉｌｉｂｒｉｕｍ ｄｉｓｔｒｉｂｕｔｉｏｎ）は、油脂、多価アルコール、モノ及びジグリセリドを含む。本発明において、（正常に活性化されているとき）フリーの油脂の残存により、酵素による油脂の加水分解は、塗料を容易に除去できるほど結合剤を全体的に弱めることに対し効果的になる。
【００１５】
［発明の目的］
本発明の目的は、塗装調合物を提供することにあり、上記塗装調合物は、該塗装調合物に基づいた表面塗料の除去を促進する酵素調製液を含む。
【００１６】
本発明のさらなる目的は、リパーゼ酵素調製液を含むアルキド樹脂の、もしくは、油性の塗料調製液を提供することにあり、上記リパーゼ酵素調製液は、表面塗装もしくは、塗料調製液に基づいた、または組成されたほかの塗料沈着物の除去を促進する必要があれば、もしくは、必要があるとき、活性化される。
【００１７】
本発明のもう一つの目的は、酵素調製液及び酵素活性剤を含む塗装調合物を提供することにある。塗装調合物は、上記酵素が活性化したとき、不必要な落書きの除去、または一般塗料の除去に適している。
【００１８】
本発明の別のさらなる目的は、一次表面塗装を有さない、または外側の透明な表面塗装の塗布により、保護を必要とする現在の一次表面塗装を有する表面の構造を保護するための表面塗装組成物を提供することにある。
【００１９】
本発明のさらにもう一つの目的は、落書きの除去、または一般塗料の除去を促進する塗装調合物に含有するために酵素調製液を提供することにある。
【００２０】
本発明のさらなるもう一つの目的は、塗装調合物へ含有するための酵素調製液及び酵素活性剤の生成方法、及び両者を一つに混合する塗装調合物の生成方法を提供することにある。
【００２１】
本発明のさらなる目的は、表面塗装または沈着物に存在する酵素の活性化に基づかれる、表面塗装または塗装調合物の他の表面沈着物における落書き及び／または一般塗料の除去方法を提供することにある。
【００２２】
本発明のさらなる他の目的は、上に示した先行技術の問題もしくは制限を、克服する方向へ少なくとも導くある手段の助けとなるまたは少なくとも最小限にする抗落書き調合物を提供する。つまり、また使用者に明らかな改変の選択性を提供する抗落書き調合物を提供する。
【００２３】
本発明の上記及びそれ以外の目的は、以下に示す詳細な説明によって明白になるであろう。
【００２４】
［発明の説明］
本発明の一形態によれば、塗装調合物、特にアルキド樹脂もしくは油性の塗装調合物への含有のための酵素調製液が、除去活性剤とともに提供されている。上記除去活性剤は、活性化されているとき、一般の塗料除去または、特に落書き除去に好適である。
【００２５】
本発明のもう一つの形態によれば、塗装調合物を組成しているもしくは塗装調合物に基づかれた表面塗装または沈着物について、落書きの除去または一般の塗料の除去を促進するために、酵素調製液及び該酵素を活性化するための手段を含む塗装調合物、特にアルキド樹脂もしくは油性の塗装調合物が提供されている。
【００２６】
本発明のさらにもう一つの形態によれば、未塗装及び以前に塗装された表面両方について透明シーラー（ｓｅａｌｅｒ）塗装を提供するように適合された、透明塗装調合物、特に透明アルキド樹脂または油性の塗装調合物が提供されている。
【００２７】
［発明を実行するベストモード］
さらにとりわけ、本発明は、塗装調合物を提供しており、上記塗装調合物はアルキド樹脂、油、セルロース、アクリルのうち１つ又はそれ以上の結合剤に基づく表面塗料と、上記結合剤のうち１つあるいはそれ以上に対して特異的な酵素とを備え、上記塗装調合物の沈着物又は表面塗装層のその後の除去を促進する必要があるとき、上記酵素が活性化又は触媒反応されるように適用されていることを特徴とする塗装調合物を提供する。
【００２８】
本発明のさらなる形態によれば、未塗装の及び以前塗装された面に透明シーラー塗料を提供するように適合され、アルキド樹脂、油、セルロース、アクリルのうち１つ又はそれ以上の結合剤に基づく透明表面塗料と、上記結合剤のうち１つあるいはそれ以上に対して特異的な酵素とを共に備えることを特徴とする上記のタイプの塗装調合物が提供されている。
【００２９】
本発明のさらにもう一つの形態によれば、塗装調合物を組成する又は基づかれた表面塗装もしくは沈着物について、落書きの除去あるいは一般的な塗料の除去を促進するように適合されることを特徴とする上記の塗装調合物が提供されている。
【００３０】
本発明のさらなる一形態によれば、塗装調合物の沈着物または表面塗装の後の除去を促進する酵素を含む塗装調合物の調製方法で、酵素を、予め約６５℃まで加熱した非イオン界面活性剤と混合する工程と、上記混合液を急冷した後、炭化水素液を添加する工程と、その後、疎水性の塗料組成に上記の急冷した混合液を添加することと塗装調合物と同等の混合液を提供するため最終的な混合をする工程とを含む塗装調合物の調製方法が提供されている。
【００３１】
本発明ではさらに、ここに示したタイプの塗装調合物による沈着物又は表面塗装の除去方法であって、上記沈着物又は表面塗装に、特定の活性化剤を含むさらなる塗料を塗布する工程を有し、上記活性化剤は酵素の触媒反応と、続いて起こる表面塗装に存在するトリグリセロール分子の１，３位エステル結合の加水分解をと促進し、これにより、表面塗装が割れ落ち、崩れることを特徴とする沈着物又は表面塗装の除去方法と提供している。
【００３２】
好ましくは、アルキド樹脂及び油性塗料に含有するための酵素調製液は、ケミカルアブストラクトサービスレジストリー（Ｃｈｅｍｉｃａｌ Ａｂｓｔｒａｃｔｓ Ｓｅｒｖｉｃｅ Ｒｅｇｉｓｔｒｙ）によりリパーゼ，トリオシルグリコーゼ（ＣＡＳ（商標登録） ＮＯ ９００１−６２−１）として分類されているようなリパーゼ酵素であるほうが良い。本発明にかかるアルキド樹脂及び油性塗料に含有するためのもう一つの好適な酵素調製液は、国際生化学連合（Ｉｎｔｅｒｎａｔｉｏｎａｌ Ｕｎｉｏｎ ｏｆ Ｂｉｏｃｈｅｍｉｓｔｒｙ）により、ＥＣ３．１．１．３として分類されている。本発明にかかる上述のような酵素の一例は、理論上１００ＫＪＵ／ｇの活性を有する、遺伝的に改変されたアスペルギルスオリゼ（Ａｓｐｅｒｇｉｌｌｕｓ ｏｒｙｚａｅ）の通気攪拌発酵（ｓｕｂｍｅｒｇｅｄ ｆｅｒｍｅｎｔａｔｉｏｎ）により産生されたサーモマイセスラヌギノシス（Ｔｈｅｒｍｏｍｙｃｅｓ ｌａｎｕｇｉｎｏｓｕｓ）微生物由来のリパーゼ酵素である。１００ＫＬＵ／ｇのリパーゼ活性を有する水溶液中での上述した酵素は次の条件下での分析基準との比較により決定される。基質トリブチレン，温度摂氏３０℃，ｐＨ７．０。
【００３３】
特異的な触媒活性を有するリパーゼ以外の酵素タイプもまた用いられており、本発明の実施例にさらに示している。
【００３４】
本発明にかかる好ましい酵素調製液は、水溶性の酵素が、溶解性のポリオキシエチレン（２０）オレイルエーテル（ｐｏｌｙｏｘｙｅｔｈｙｌｅｎｅ（２０） ｏｌｅｙｌ ｅｔｈｅｒ）非イオン性界面活性剤材料と規定された容量で混合されているものである。好ましくは、予め混合された水溶性の酵素とポリオキシエチレン（２０）オレイルエーテルとがさらに炭化水素液と混合されているほうが良い。炭化水素液は芳香族、脂肪族または芳香族及び脂肪族両方の炭化水素液であることが好ましい。
【００３５】
もう一つの形態によれば、上記調製液は、混合された長鎖のモノカルボン酸のグリセロールエステル（トリグリセロール）をいくらか含むアルキド樹脂、油、エナメルまたはそれ以外の塗料と混合される。
【００３６】
好ましくは、酵素調製液は、アルキド樹脂、及び、乾性のオイル重合調整剤と共に、二価もしくは多価アルコールと無水フタル酸といった多塩基酸との縮合及び重合によって生成されたアルキド樹脂と混合されるほうが良い。
【００３７】
塗装もしくは他の種類の表面塗装を完了した、新規のまたは現在の表面構造はまた、酵素調製液及び酵素を活性化する手段を含む強力な透明シーラーの塗布の方法による本発明により保護される。アルキド樹脂、油、セルロース、またはアクリル型結合剤を有する透明溶液は、塗装されたレンガまたはブロック、下塗りされたセメント表面、タイル表面、ステンレス金属表面、木材、及び落書きのダメージの危険性を有する主要な交通区域の路面といった表面に、スプレー又はブラシ又はローラーにより塗布される。
【００３８】
落書き塗装が上述した保護された表面に塗布されるとき、調整活性剤は、不快な落書きを除去する工程及び透明なシーラー塗装に存在する酵素を活性化する工程両方を可能とする。これにより、一次表面塗装を傷つけることなく落書き及びシーラー塗装をきれいに除去することができる。除去後、含酵素の透明保護シーラー塗装を新たに塗布することにより、容易に上記領域を保護しなおすことができる。
【００３９】
本発明はまた、活性剤アプリケーター溶液を生成する方法を提供する。上記溶液は、ここで示されたいくつかの酵素調製液を含む塗装表面に塗布されたとき、酵素による触媒反応及びその次に起こる塗料に存在するトリグリセロール分子の１，３エステル結合の加水分解に好適な化学的環境を提供し、これにより塗膜は崩れる。
【００４０】
好ましくは、アプリケーター溶液は、脱塩水、５０〜６０ｇ／ｌの次亜塩素酸ナトリウム（ｓｏｄｉｕｍ ｈｙｐｏｃｈｌｏｒｉｔｅ）、１０ｇ／ｌの水酸化ナトリウム（ｓｏｄｉｕｍ ｈｙｄｒｏｘｉｄｅ）、０．１〜０．５ｇ／ｌのアルカリ塩、及び０．３％のキサノモナスカペストストリス（Ｘａｎｔｈｏｍｏｎａｓ ｃａｐｅｓｔｒｉｓ）由来のキサンタンガム（ｘａｎｔｈａｎ ｇｕｍ）の混合物であるほうが良い。
【００４１】
本発明は、また、その場で（ｉｎ ｓｉｔｕ）温水か熱水をつくり、ブラシもしくはブラシのない動作を行いながら塗装の破片を、備えられた容器の中へ吸引する吸引設備装置により、上記にて取り扱った塗装を除去する方法を提供する。
【００４２】
好ましい実施形態によれば、酵素調製液は通気攪拌発酵により産生されるリゾムコールミエヘイ（Ｒｈｉｚｏｍｕｃｏｒ ｍｉｅｈｅｉ）由来のリパーゼ酵素でも良い。リパーゼ酵素は様々な微生物に由来とすることができる。
【００４３】
本発明にかかる酵素調製液は、非リパーゼタイプで、次のタイプの、プロテアーゼ、アミラーゼ、セルラーゼ、ヘミセルラーゼのうちいずれかか、もしくはその混合であっても良い。
【００４４】
出願者は、いずれの光沢溶媒塗料調製液に対しても混ぜることのできるリパーゼ酵素及びその他の酵素の溶液を生成する様々な方法を開発してきた。リパーゼは、ケミカルアブストラクトサービスレジストリーによりリパーゼ，トリオシルグリコーゼ（ＣＡＳ（商標登録） Ｎｏ． ９００１−６２−１）として分類されている。対応する酵素の分類番号（国際生化学連合）はＥＣ ３．１．１．３である。
【００４５】
そのほかの酵素及びその反応は下の実施例にさらに十分に示されている。
【００４６】
酵素溶液はまた、特には限定されないが、脱塩水、ポリオキシエチレン（２０）オレイルエーテル及び液体の炭化水素溶液を含んでいることが好ましい。酵素調製液の活性は、キロリパーゼユニット（Ｋｉｌｏ Ｌｉｐａｓｅ Ｕｎｉｔ）（ＫＬＵ）にて表わされている。本発明は、また、上記及び乾燥した塗装表面の中に含まれる不活性化された酵素溶液を活性化するのに好適なアプリケーターの生成における材料及び方法を含む。酵素調製液はｐＨ１１．０付近で作用するように調整されている。上記したように、典型的な塗料調製液は、ｐＨ６．８付近である。酵素調製液は１０℃から４０℃の間の温度で活性化されうる。
【００４７】
活性剤溶液は、熱水か温水（後述する特定の装置により準備される）、水酸化ナトリウム、次亜塩素酸ナトリウム、アルカリ塩、キサンタンガム、塩化メチレン、金属イオン遮へい剤（ｓｅｑｕｅｓｔｅｒｉｎｇ ａｇｅｎｔｓ）、及び界面活性剤を含む。
【００４８】
活性化すると、酵素調製液は塗料結合剤に存在するトリグリセロール分子の１，３位のエステル結合を加水分解し、塗膜を弱める。これにより、洗浄及び除去は後述する装置により効果的に成されうる。好ましくは、本発明は、また、上記の弱った塗膜をワンステップで除去できることから、カーペット洗浄で用いられるものと類似した、吸引式のウォータークリーナーを用いるほうが良い。この装置はその場で温水か熱水を生成し、単一もしくは複数のブラシの動作を行いながら、塗料破片を、備えられた容器の中に吸引し、これにより、洗浄時間を最小限にする。
【００４９】
［発明の詳細な説明］
本発明の特徴は、次に示す、特に限定はしないが好ましい実施例により、さらに明確に理解されるであろう。
【００５０】
（実施例１）
ベヒクルの結合剤組成成分として亜麻仁油を含む黒エナメル塗料が選択された。
【００５１】
本発明の好ましい実施形態によれば、酵素溶液はここで記したような当該エナメル塗料に含有するように調製される。
【００５２】
遺伝的に改変されたアスペルギルスオリゼ（Ａｓｐｅｒｇｉｌｌｕｓ ｏｒｙｚａｅ）の通気攪拌発酵（ｓｕｂｍｅｒｇｅｄ ｆｅｒｍｅｎｔａｔｉｏｎ）により産生され、サーモマイセスラヌギノシス（Ｔｈｅｒｍｏｍｙｃｅｓ ｌａｎｕｇｉｎｏｓｕｓ）微生物に由来し、１００ＫＪＵ／ｇの活性を有するリパーゼ酵素を含むリパーゼ酵素溶液が選択された。この酵素調製液は、トリグリセロールの１位と３位のエステル結合を切断する、１，３−特異的リパーセ（１，３−ｓｐｅｃｉｆｉｃ ｌｉｐａｓｅ）である。この酵素は、ＩＵＢ分類番号３．１．１．３、ＣＡＳ（商標登録）分類番号９００１−６２−１、ＥＩＮＥＣＳ分類番号２３２−６１９−９である。この酵素のタンパクはｐＨ１１．０で最大の活性を有する。選択された黒エナメル塗料のｐＨは６．８である。この酵素は、３８℃で最適の活性を有する。後述する酵素は、１〜１０％ｗ／ｗタンパクの酵素で水溶液中に含まれている。次に上記水溶液を疎水性のエナメル塗料に混合する方法について説明する。
【００５３】
ポリオキシエチレン（２０）オレイルエーテルの十分量が２８℃から６５℃の間で加熱される。この加熱された非イオン性界面活性剤へ、上述したような、多量の水溶性リパーゼ酵素調製液が添加される。これらは良く攪拌される。この混合液に、相対密度（ｒｅｌａｔｉｖｅ ｄｅｎｓｉｔｙ）０．８５〜０．９１、１５５℃〜１６５℃の範囲で沸点を有する１００％炭化水素液が添加される。これらを良く攪拌し、混合物を急冷する。この完全混合液はここで疎水性のエナメル塗料に添加することが可能である。上記混合液の規定された割合量が、黒エナメル塗料１０００ｍｌに添加され、良く攪拌される。
【００５４】
この塗料−酵素調製液は微細な馬毛のブラシにより木材、鋼及びコンクリート表面へ塗布され、通常の方法で乾燥される。未処理の黒エナメル塗料は、木材、鋼及びコンクリート表面の隣接部分に塗布され、乾燥してもよい。
【００５５】
急速な酵素活性剤の溶液は、次の方法にて調合される。
【００５６】
脱塩水に、５０〜６０ｇ／ｌの次亜塩素酸ナトリウム、１０ｇ／ｌの水酸化ナトリウム、及び０．１〜０．５ｇ／ｌの選択されたアルカリ塩が添加される。上記混合され、よく攪拌された溶液にキサノモナスカペストストリス（Ｘａｎｔｈｏｍｏｎａｓ ｃａｐｅｓｔｒｉｓ）由来のキサンタンガム（ｘａｎｔｈａｎ ｇｕｍ）を０．３％まで添加される。この混合液を界面活性剤の性質に改善するため、十分な非イオン性界面活性剤が添加される。上記混合液の最終ｐＨがｐＨ１１．０に調節される。
【００５７】
このアプリケーターは、常温で、上記の調合された塗装表面に塗布される。アプリケーターは、慎重に塗装領域全体に塗布される。その高い粘性により、アプリケーターは、かなりの時間、垂直面に残ることができる。ｐＨ、浸透力、時間、及び温度の組み合わせにより、潜在しているリパーゼ酵素の触媒機能が活性化される。様々な時間間隔にて、２０分で始動し、水の加熱、表面のスクライビング及び吸引が可能なカーペットクリーナータイプの吸引洗浄機が処理及び未処理の塗装表面を洗浄し磨くために用いられる。水温は３９℃である。
【００５８】
酵素を含む塗装表面は、容易に除去される。酵素を含まない塗装表面は、変わらないままで、光沢及び色彩を保っている。
【００５９】
（実施例２）
水溶液中で、ＩＵＢ分類番号３．１．１．３、ＣＡＳ分類番号９００１−６２−１、ＥＩＮＥＣＳ分類番号２３２−６１９−９の、１００ＫＬＵ／ｇの規定リパーゼ活性であるリパーゼとして述べた酵素タンパクが選択された。この活性は次の条件下での分析基準と比較して決定される。
基質；　　　トリブチリン
温度；　　　３０℃
ｐＨ；　　　７．０
トリブチリンについては、メルク（商標登録）の部門であるメルク研究所（米国１９９６、ニュージャージー州、ホワイトハウスステーション）により出版されたメルクインデックス１２巻に次のように記載されている。
トリブチリン、１，２，３−プロパニトリルブタン酸エーテル；グリセリルトリブチレート。Ｃ１５Ｈ２６Ｏ６分子量３０２．３７。Ｃ５９．５８％Ｈ８．６７％Ｏ３１．７５％（Ｃ３Ｈ７ＣＯＯ）３Ｃ３Ｈ５。過多のブチリック酸でグリセロールをエステル化することにより調製。油状の液体。苦味。水に不溶性。
【００６０】
上記の酵素はトリグリセロールの１，３位のエステル結合を切断する、１，３−特異的リパーセ（１，３−ｓｐｅｃｉｆｉｃ ｌｉｐａｓｅ）である。この酵素は１０℃〜６０℃の温度範囲で、６０〜１００％のリパーゼ活性を有する。至適活性は３０℃〜４０℃である。至適リパーゼ活性はｐＨ１１．０でみられる。
【００６１】
記載されている酵素は無毒（ｎｏｎ−ｔｏｘｉｃ）として分類される。この酵素溶液は生物的に分解可能である。
【００６２】
徹底した実験により、発明者は、上記酵素の比較的少量でも塗料溶液に含有していれば、効果がでることを発見した。効果とは、活性剤が塗布されたとき、含有する酵素が塗膜の結合能力を弱くし、容易な除去が促進される能力のことである。
【００６３】
本実施例では、非イオン性炭化水素担体に含有するため、塗料溶液１ｌあたり０．１６％活性化酵素と同等量が選択された。精巧にバランスがとれた塗装調合物に全添加量の１％以下が添加されるので、十分量のポリオキシエチレン（２０）オレイルエーテルは酵素調製液を取り込むために熱溶解され、良く攪拌される。
【００６４】
冷却され、よく攪拌された混合液に、相対密度（ｒｅｌａｔｉｖｅ ｄｅｎｓｉｔｙ）０．８５〜０．９１、１５５℃〜１６５℃の範囲で沸点を有する液体の炭化水素液が十分量添加される。この溶液は黒エナメル塗料に添加され、これにより質量／質量に基づく総合添加は１％未満になる。
【００６５】
（実施例３）
酵素調製液が可能な限り無色の状態で塗料乳状液に添加されることは、最も重要である。塗装調合物は、色素の質及び量の選択に最も注意を払う。色のついた塗装において、ほんのわずかな種類で、顕著な色彩及びトーンの変化をもたらすことがある。
【００６６】
発明者たちは、まず酵素ストック溶液を非イオン性界面活性剤と混合し、それからこの溶液を、液体全体が十分に油性塗料と混合することができる炭化水素溶媒と混合するという手段を見出した。この溶液はほんのわずかに黄色−白色であるが無色である。
【００６７】
塗料のいくつかのサンプルにおいて、上記溶液に効率的に混合される酵素の添加の割合は、スペクトロフォトメーターで測定したとき、色の変化を引き起こさなかった。
【００６８】
選択されたポリオキシエチレン（２０）オレイルエーテルは、非イオン性界面活性剤として用いている。この物質は、２５度までの温度では、半固体である。この工程を行う最初の難関は、リパーゼ酵素を活性化しない温度でこの界面活性剤を液体化することである。界面活性剤及び酵素溶液を２５℃に加熱し、強く攪拌し、必要量の炭化水素液をすばやく添加することにより、酵素混合液は活性のロスなしに調製することができることが見出された。攪拌は強くなければならない。炭化水素液体は混合液を急冷する。
【００６９】
上記酵素溶液は、塗料完成品に添加される、もしくは塗料のビルトに混合されることが可能である。本実施例では、前述した実施例と同様に、酵素溶液は、黒エナメル塗料完成品に添加されるとする。添加は常温でかつ適度に泡のない攪拌でもって行われる。
【００７０】
この酵素を含む塗料は、前述したように、様々なタイプの表面に塗布され、活性剤の塗布により試験される。
【００７１】
（実施例４）
塗料の製造において、注意は、沈殿及び凝集で知られている特性に対して向けられている。通常用いられる色素は、塗料の樹脂液より高い密度を有する。従って重力の影響下では、ストークス則に従い色素は、沈殿する傾向にある。この要因は色素を分散するために使われる炭化水素材料の選択において慎重に考慮される。そこで脂肪族の、または、芳香族の炭化水素が用いられてもよい。
【００７２】
本発明では、脂肪族炭化水素溶媒（揮発油）または芳香族炭化水素溶媒（トルエン）が、塗料に酵素を混合するために用いられるであろう。トルエン（メチルベンゼン）はわずかに水溶性である。このことは、本発明の状況において役立つ。
【００７３】
塗料製造者は、より強い色素の吸収作用及びより強く分散させるため、トルエンより揮発油を好むであろう。
【００７４】
前記の実施例では、選択されたリパーゼ酵素は非イオン性界面活性剤に混合され、脂肪族もしくは芳香族の炭化水素、または脂肪族及び芳香族両方の混合物がビルトペイントへの分散に用いられている。界面活性剤の使用により、本発明は塗料に有する本来の沈殿の特徴を変えないということが確認される。
【００７５】
この共混合物の添加は、塗料における流動学的特徴を変えない。
【００７６】
（実施例５）
生物学的用語で、自然界の腐敗機構における通常の傾向はｐＨ値が酸性側へ低くなる傾向である。この現象は、本発明を考慮するうえで重要である。上記の実施例で示された酵素システムを含む塗料または塗装表面は、合理的な目的で使用されているとき、上記の通常の特徴を残していなければならない。用いられる酵素システムは、高アルカリつまり高ｐＨ条件で作用するように、意図的に選択される。もしこの塗装システムが一定の腐食性の攻撃を被らなければ、上記酵素機構は活性化されないであろう。もし上述したような事態が自然に起きたとしたら、いかなる塗装システムも長期にわたり光沢、外観及び耐久性を維持することはできないであろう。
【００７７】
合理的な塗料の塗布をさらに安全に保護するために、この酵素システムはアルカリシステムとわずかに上昇した温度との複合によってのみ、触媒反応条件に対して活性化されることができる。
【００７８】
（実施例６）
本発明にかかる特別に調整した酵素溶液を含む強力な透明シーラー塗装の塗布手段により、塗装または他の種類の表面塗装が完了した新規もしくは現在の表面構造は、本発明により保護されることができる。アルキド樹脂、油、セルロース、またはアクリル型結合剤を有する透明溶液は、（塗装されたレンガまたはブロック、下塗りされたセメント表面、タイル表面、ステンレス表面、木材、落書きのダメージの危険性を有する主要な交通区域の路面に）、スプレー又はブラシ又はローラーにより塗布される。
【００７９】
セルロースニトレート（ニトロセルロース）は、セルロースの有機エステルまたは、ハイドロキシエチルセルロースといったセルロース誘導体を含むビニル調製物のような、ラッカー及びアクリルラッカーを含む。このセルロースニトレートは酵素混合物を含むものに調製されることができ、上記酵素は、活性化されると、上記の結合剤を弱める能力を有する。いったん弱まると、シーラー塗膜の除去が上述したように進行する。
【００８０】
セルラーゼ、ヘミセルラーゼ酵素、または、それぞれの組み合わせは、透明シーラー塗料に含まれる酵素調製液に用いられる。
【００８１】
アスペルギルスニガー（Ａｓｐｅｒｇｉｌｌｕｓ ｎｉｇｅｒ）またはトリコデーマビリデ（Ｔｒｉｃｈｏｄｅｒｍａ ｖｉｒｉｄｅ）由来のセルラーゼ酵素は、セルロースのポリサッカロース鎖を小さな断片に分解する能力を有し、上記酵素が混合物の含有物として選択され、この混合物はまた、リパーゼ酵素、非イオン性界面活性剤、及び炭化水素液を含む。
【００８２】
好熱性の土壌カビであるチエラチアテレストリス（ｔｈｉｅｌａｔｉａ ｔｅｒｒｅｓｔｒｉｓ）由来の新規のセルラーゼ酵素が、透明表面塗料の含有物として選択される。この酵素は高温でのみ触媒反応に対し活性化される。この特徴は特に上述した落書きの除去に好適である。
【００８３】
活性剤は、水酸化ナトリウム、次亜塩素酸ナトリウム、アルカリ塩、塩化メチレン、ｎ−メチルピロリジン、キサンタンガム、及び、非イオン性界面活性剤を含み、上記活性化剤に非常に熱い熱水が添加され、完全混合される。水の温度は７８℃以上である。上述した設備は活性化剤を落書き塗装の傷ついた表面に塗布する。上記の表面は、既に述べたように、前もって透明シーラー塗料により塗装されている。活性化剤は、その型または由来に関係なく、落書き塗装を除去する。この酵素は落書きのダメージのもとで透明シーラー塗装に含まれており、このダメージは活性化剤によって引き起こされる酵素の触媒反応の作用により弱められる。一次塗装面を傷つけることがないので、落書き及び酵素を含む透明シーラー塗料の完全な除去は効果的である。乾燥後、酵素を含む透明シーラー保護塗料の塗布により、一次表面は再び保護されることができる。
【００８４】
本発明は好ましい形態及び実施例を参照して記述されたが、本発明は開示され、そしてここに示された発明に対して、本発明の精神から離れることなく、いくつかの変更、改造もしくは改変がなされることは当業者にとって明らかである。このような変更、改造及び改変全ては、本発明の範囲内に属するものとして見られるであろう。
【００８５】
本発明は塗装調合物及びその除去に関して実質的な利点を提供し、それにより、関連する不利益を一切招くことなく、ここに示された利点の全てを提供することが理解されるであろう。
【００８６】
ここで用いられた「組成する（ｃｏｍｐｒｉｓｅ）」、「組成する（ｃｏｍｐｒｉｓｅｓ）」及び「組成している（ｃｏｍｐｒｉｓｉｎｇ）」という言葉は、「唯一のもののみから構成する（ｃｏｎｓｉｓｔｉｎｇ ｏｎｌｙ ｏｆ）」という排他的な意味ではなく、「有する（ｈａｖｉｎｇ）」もしくは「含む（ｉｎｃｌｕｄｉｎｇ）」という包括的な意味で用いられている。
【国際公開パンフレット】
2004506089.tif 000003
2004506089.tif 000004
2004506089.tif 000005
2004506089.tif 000006
2004506089.tif 000007
2004506089.tif 000008
2004506089.tif 000009
2004506089.tif 000010
2004506089.tif 000011
2004506089.tif 000012
2004506089.tif 000013
2004506089.tif 000014
2004506089.tif 000015
2004506089.tif 000016
2004506089.tif 000017
2004506089.tif 000018
2004506089.tif 000019
2004506089.tif 000020
2004506089.tif 000021
2004506089.tif 000022
2004506089.tif 000023
2004506089.tif 000024
【手続補正書】
【提出日】平成14年4月10日(2002.4.10)
【手続補正１】
【補正対象書類名】明細書
【補正対象項目名】特許請求の範囲
【補正方法】変更
【補正の内容】
【特許請求の範囲】
【請求項１】
塗装組成物を組成するもしくは塗装組成物に基づかれた表面塗装または沈着物について、後の落書きの除去または一般的な塗料の除去を促進するように適合された塗装組成物であって、
アルキド樹脂、油、セルロース、アクリルのうち１つ又はそれ以上の結合剤に基づく表面塗料と、
上記結合剤のうち１つあるいはそれ以上に対して特異的な酵素とを備え、
上記塗装組成物の沈着物又は表面塗装層の除去を後に促進する必要があるとき、上記酵素が活性化又は触媒反応されるように適用されていることを特徴とする塗装組成物。
【請求項２】
未塗装の及び以前塗装された面に透明シーラー塗料を提供するように適合され、
アルキド樹脂、油、セルロース、アクリルのうち１つ又はそれ以上の結合剤に基づく透明表面塗料と、
上記結合剤のうち１つあるいはそれ以上に対して特異的な酵素とを共に備えることを特徴とする請求項１に記載の塗装調合物。
【請求項３】
上記酵素は、ケミカルアブストラクトレジストリーによりリパーゼ，トリオシルグリコーゼ，ＣＡＳ（商標登録） ＮＯ ９００１−６２−１として分類されているリパーゼ酵素であることを特徴とする請求項１または２に記載の塗装調合物。
【請求項４】
上記酵素は、国際生化学連合により、ＥＣ３．１．１．３として分類されていることを特徴とする請求項１から３のうちいずれか１項に記載の塗装調合物。
【請求項５】
リパーゼ酵素は、サーモマイセスラヌギノシス（Ｔｈｅｒｍｏｍｙｃｅｓ ｌａｎｕｇｉｎｏｓｕｓ）微生物由来であり、
理論上１００ＫＬＵ／ｇの活性を有する、遺伝的に改変されたアスペルギルスオリゼ（Ａｓｐｅｒｇｉｌｌｕｓ ｏｒｙｚａｅ）の通気攪拌発酵により産生されることを特徴とする請求項３に記載の塗装調合物。
【請求項６】
１００ＫＬＵ／ｇのリパーゼ活性は、次の条件：基質トリブチリン、温度３０℃及びｐＨ７．０での分析基準との比較により決定されることを特徴とする請求項５に記載の塗装調合物。
【請求項７】
上記酵素が溶解性のポリオキシエチレン（２０）オレイルエーテル非イオン性界面活性剤材料の規定された容量と混合されていることを特徴とする請求項１から６のうちいずれか１項に記載の塗装調合物。
【請求項８】
予め混合された酵素及びポリオキシエチレン（２０）オレイルエーテルが炭化水素液とさらに混合されていることを特徴とする請求項１から７のうちいずれか１項に記載の塗装調合物。
【請求項９】
炭化水素液が芳香族、脂肪族、あるいは、芳香族及び脂肪族両方の炭化水素液であることを特徴とする請求項８に記載の塗装調合物。
【請求項１０】
酵素を含む混合液が、いくつかの混合された長鎖モノカルボン酸のグリセロールエステル（トリグリセロール）を含む、アルキド樹脂、油、エナメルまたはいくつかの塗料調製液と混合されることを特徴とする請求項１から９のうちいずれか１項に記載の塗装調合物。
【請求項１１】
酵素混合液は、さらにアルキド樹脂の塗料と混合され、
上記アルキド樹脂が、乾性のオイル重合剤でもって、二価または多価アルコールと無水フタル酸といった多塩基酸との縮合及び重合によって生成されることを特徴とする請求項１から１０のうちいずれか１項に記載の塗装調合物。
【請求項１２】
上記酵素は、リパーゼ酵素であることであることを特徴とする請求項１から１１のうちいずれか１項に記載の塗装調合物。
【請求項１３】
上記リパーゼ酵素は、リゾムコールミエヘイ（Ｒｈｉｚｏｍｕｃｏｒ ｍｉｅｈｅｉ）由来であり、通気攪拌発酵により産生されることを特徴とする請求項１２に記載の塗装調合物。
【請求項１４】
酵素は、次のタイプ：プロテアーゼ、アミラーゼ、セルラーゼ及びヘミセルラーゼのうち１つもしくはそれ以上を有する非リパーゼタイプであることを特徴とする請求項１から１１のうちいずれか１項に記載の塗装調合物。
【請求項１５】
上記酵素は、セルラーゼもしくはヘミセルラーゼ酵素、または、その両方の組み合わせであることを特徴とする透明な請求項１から１４のうちいずれか１項に記載の塗装調合物。
【請求項１６】
請求項１から１５のうちいずれか１項に記載の塗装調合物による沈着物又は表面塗装の除去方法であって、
上記方法は、上記沈着物又は表面塗装に、特別活性化剤を含むさらなる塗料を塗布する工程を有し、
上記活性化剤は酵素の触媒反応、及び、その後の表面塗装に存在するトリグリセロール分子の１，３位エステル結合の加水分解を促進し、これにより、表面塗装が割れ落ち、崩れることを特徴とする沈着物又は表面塗装の除去方法。
【請求項１７】
活性化剤は、脱塩水と、５０〜６０ｇ／ｌの次亜塩素酸ナトリウムと、１０ｇ／ｌの水酸化ナトリウムと、０．３５のキサノモナスカペストストリス（Ｘａｎｔｈｏｍｏｎａｓ ｃａｐｅｓｔｒｉｓ）由来のキサンタンガムとの混合物を含むことを特徴とする請求項１６に記載の方法。
【請求項１８】
活性化剤処理された表面がさらに吸引設備装置により処理され、
上記装置はその場で温水か熱水をつくり、ブラシもしくはブラシのない動作を行いながら上記表面塗装の破片を備えられた容器の中へ吸引することを特徴とする請求項１６又は１７に記載の方法。
【請求項１９】
請求項１から１５のうちいずれか１項に記載の、塗装調合物の後の表面塗装の除去を促進する酵素を含む塗装調合物の調製方法であって、
上記方法は、酵素を、予め約６５°に加熱した非イオン界面活性剤と混合する工程と、
上記混合液を急冷した後、炭化水素液を添加する工程と、
その後、疎水性の塗料組成物に上記の急冷した混合液を添加する工程と
塗装調合物と同等の混合液を提供するため最後に混合する工程とを含む塗装調合物の調製方法。
【国際調査報告】
2004506089.tif 000025
2004506089.tif 000026